(57)【要約】【課題】表面乾燥性に極めて優れたパテ層を形成可能なパテ組成物を提供する。【解決手段】（Ａ）不飽和ポリエステル樹脂及び（Ｂ）重合性不飽和化合物を含有し、かつ、スチレンを含まないパテ組成物であって、該不飽和ポリエステル樹脂（Ａ）の多塩基酸成分として、シス−３−メチル−４−シクロヘキセン−シス，シス−１，２−ジカルボン酸無水物を、多塩基酸成分の合計モル数に基づいて、１〜８０モル％含有することを特徴とするパテ組成物及びこれを用いた補修塗装方法。【選択図】なし【特許請求の範囲】
【請求項１】
（Ａ）不飽和ポリエステル樹脂及び（Ｂ）重合性不飽和化合物を含有し、かつ、スチレンを含まないパテ組成物であって、該不飽和ポリエステル樹脂（Ａ）の全多塩基酸中に、シス−３−メチル−４−シクロヘキセン−シス，シス−１，２−ジカルボン酸無水物を、多塩基酸成分の合計モル数に基づいて、１〜８０モル％含有することを特徴とするパテ組成物。
【請求項２】
前記成分（Ｂ）が、その成分の一部として、環状構造を有する多官能（メタ）アクリレート（ｂ１）を含有する請求項１記載のパテ組成物。
【請求項３】
前記成分（ｂ１）が、その成分の一部として、下記一般式（Ｉ）で表されるビスフェノール型（メタ）アクリレート化合物（ｂ１’）
【化１】
2018135497.tif 000011
（式中、Ｒ１はそれぞれ同一又は異なって水素原子又はメチル基を示し、Ｒ２およびＲ３はそれぞれ同一又は異なって水素原子又はメチル基を示し、Ｒ４及びＲ５はそれぞれ同一又は異なってハロゲンで置換されていても良い炭素数１〜４の有機基を示し、ｎ及びｍはそれぞれ同一又は異なって１〜１０の平均値を示し、かつ、ｎとｍの平均値の和が２〜１５の範囲内である。）を含有する請求項２に記載のパテ組成物。
【請求項４】
前記成分（ｂ１）を、不飽和ポリエステル樹脂（Ａ）１００質量部に対して４〜８０質量部含有する請求項２又は３に記載のパテ組成物。
【請求項５】
前記重合性不飽和化合物（Ｂ）を、前記不飽和ポリエステル樹脂（Ａ）１００重量部に対して１０〜２００質量部含有する、請求項１又は２に記載のパテ組成物。
【請求項６】
さらに、脱水剤（Ｃ）を含有する請求項１又は２に記載のパテ組成物。
【請求項７】
前記脱水剤（Ｃ）が、イソシアネート化合物である請求項５に記載のパテ組成物。
【請求項８】
前記脱水剤を、前記不飽和ポリエステル樹脂（Ａ）及び前記重合性不飽和化合物（Ｂ）の合計質量１００質量部に対して０．１〜５０質量部含有する、請求項６に記載のパテ組成物。
【請求項９】
さらに、多価金属化合物（Ｄ）を含有する請求項１又は２に記載のパテ組成物。
【請求項１０】
前記多価金属化合物（Ｄ）を、前記不飽和ポリエステル樹脂（Ａ）及び前記重合性不飽和化合物（Ｂ）の合計質量１００質量部に対して３〜５０質量部含有する、請求項７に記載のパテ組成物。
【請求項１１】
多成分系であって、
前記不飽和ポリエステル樹脂（Ａ）及び前記重合性不飽和化合物（Ｂ）を必須成分とする主剤成分と、
有機過酸化物を含む硬化剤成分と
を含む、請求項１に記載のパテ組成物。
【請求項１２】
塗装体の損傷部に、請求項１〜１１のいずれか１項に記載のパテ組成物を充填する工程（１）、充填されたパテ組成物を乾燥する工程（２）、乾燥して形成したパテ層を研磨する工程（３）、研磨されたパテ層上に補修用塗料組成物を塗装する工程（４）、を順次行う補修塗装方法。
【請求項１３】
前記塗装体の損傷部の基材が、亜鉛メッキ鋼板である、請求項１２に記載の補修塗装方法。
【発明の詳細な説明】
【技術分野】
【０００１】
本発明は、パテ組成物及びこれを用いた塗膜補修方法に関する。
【背景技術】
【０００２】
不飽和ポリエステル樹脂は、一般に、他の樹脂に比べて比較的安価であり、また常温でも短時間で硬化するため作業性に優れ、さらに主原料の選択によって種々のすぐれた物理的および化学的特性を有するため、パテ、塗料、ＦＲＰ成形品、レジンコンクリート、注型品等の各種用途に使用されている。
【０００３】
従来、パテ組成物には不飽和ポリエステル樹脂の反応性希釈剤として、硬化性や物性の面からスチレンモノマーが用いられていた。
【０００４】
しかしながら近年、スチレンモノマーが特定化学物質障害予防規則での規制対象となり、スチレンを含まないパテ組成物、いわゆるノンスチレン型パテ組成物の開発が必要とされてきた。
【０００５】
ノンスチレン型パテ組成物として、例えば特許文献１には、スチレンモノマーに代えてヒドロキシアルキルメタクリレートを反応性希釈剤として用いた不飽和ポリエステル樹脂組成物が記載されている。この組成物は、臭気が低く、硬化安定性及び表面乾燥性に優れるものの、基材との付着性が不十分な場合があった。
【０００６】
また、特許文献２〜３には、反応性希釈剤として特定の重合性不飽和化合物、硬化促進剤として特定の芳香族アミン化合物、防錆剤を含むパテ組成物が開示されている。かかる組成物によれば、表面乾燥性が良好で、上塗り塗装後の仕上がり面が黄変することなく良好な外観を有し、また厚塗りにした際の内部乾燥性にも優れ、基材と上塗り塗膜の双方に対する付着性にも優れたパテ層を形成できるものである。しかしながら、近年はパテ層の表面乾燥性をより向上させることが市場で求められている。表面乾燥性を向上させる手法として、例えば触媒量を調整することが考えられるが、塗装作業性（ポットライフ）との両立が困難であった。
【先行技術文献】
【特許文献】
【０００７】
【特許文献１】特開２００５−１６２８３０号公報
【特許文献２】特開２００５−２０６７８１号公報
【特許文献３】特開２００６−２０６８６３号公報
【発明の概要】
【発明が解決しようとする課題】
【０００８】
本発明の目的は、塗装作業性（ポットライフ）に優れかつ表面乾燥性に極めて優れたパテ層を形成可能なパテ組成物を提供することにある。
【課題を解決するための手段】
【０００９】
本発明者らは、上記課題を解決するために鋭意検討した結果、パテ組成物を構成する不飽和ポリエステル樹脂の多塩基酸成分中に、特定構造の酸無水物を特定量含ませることによって、表面乾燥性と塗装作業性（ポットライフ）が共に優れるパテ層が得られることを見出し、本発明に到達した。
【００１０】
即ち、本発明は、以下の態様を包含する。
【００１１】
項１、（Ａ）不飽和ポリエステル樹脂及び（Ｂ）重合性不飽和化合物を含有し、かつ、スチレンを含まないパテ組成物であって、該不飽和ポリエステル樹脂（Ａ）の全多塩基酸中に、シス−３−メチル−４−シクロヘキセン−シス，シス−１，２−ジカルボン酸無水物を、多塩基酸成分の合計モル数に基づいて、１〜８０モル％含有することを特徴とするパテ組成物。
【００１２】
項２、前記成分（Ｂ）が、その成分の一部として、環状構造を有する多官能（メタ）アクリレート（ｂ１）を含有する項１記載のパテ組成物。
【００１３】
項３、前記成分（ｂ１）が、その成分の一部として、下記一般式（Ｉ）で表されるビスフェノール型（メタ）アクリレート化合物（ｂ１’）
【化１】
2018135497.tif 000002
（式中、Ｒ１はそれぞれ同一又は異なって水素原子又はメチル基を示し、Ｒ２およびＲ３はそれぞれ同一又は異なって水素原子又はメチル基を示し、Ｒ４及びＲ５はそれぞれ同一又は異なってハロゲンで置換されていても良い炭素数１〜４の有機基を示し、ｎ及びｍはそれぞれ同一又は異なって１〜１０の平均値を示し、かつ、ｎとｍの平均値の和が２〜１５の範囲内である。）を含有する項２に記載のパテ組成物。
【００１４】
項４、前記成分（ｂ１）を、不飽和ポリエステル樹脂（Ａ）１００質量部に対して４〜８０質量部含有する項２又は３に記載のパテ組成物。
【００１５】
項５、前記重合性不飽和化合物（Ｂ）を、前記不飽和ポリエステル樹脂（Ａ）１００重量部に対して１０〜２００質量部含有する、請求項１又は２に記載のパテ組成物。
【００１６】
項６、さらに、脱水剤（Ｃ）を含有する項１又は２に記載のパテ組成物。
【００１７】
項７、前記脱水剤（Ｃ）が、イソシアネート化合物である項５に記載のパテ組成物。
【００１８】
項８、前記脱水剤を、前記不飽和ポリエステル樹脂（Ａ）及び前記重合性不飽和化合物（Ｂ）の合計質量１００質量部に対して０．１〜５０質量部含有する、項６に記載のパテ組成物。
【００１９】
項９、さらに、多価金属化合物（Ｄ）を含有する項１又は２に記載のパテ組成物。
【００２０】
項１０、前記多価金属化合物（Ｄ）を、前記不飽和ポリエステル樹脂（Ａ）及び前記重合性不飽和化合物（Ｂ）の合計質量１００質量部に対して３〜５０質量部含有する、請求項７に記載のパテ組成物。
【００２１】
項１１、多成分系であって、
前記不飽和ポリエステル樹脂（Ａ）及び前記重合性不飽和化合物（Ｂ）を必須成分とする主剤成分と、
有機過酸化物を含む硬化剤成分と
を含む、項１に記載のパテ組成物。
【００２２】
項１２、塗装体の損傷部に、項１〜１１のいずれか１項に記載のパテ組成物を充填する工程（１）、充填されたパテ組成物を乾燥する工程（２）、乾燥して形成したパテ層を研磨する工程（３）、研磨されたパテ層上に補修用塗料組成物を塗装する工程（４）、を順次行う補修塗装方法。
【００２３】
項１３、前記塗装体の損傷部の基材が、亜鉛メッキ鋼板である、項１２に記載の補修塗装方法。
【発明の効果】
【００２４】
本発明のパテ組成物によれば、表面乾燥性に優れ、塗装作業性（ポットライフ）が良好で、耐水性、付着性等の塗膜物性に優れたパテ層を得ることができる。
【００２５】
本発明のパテ組成物を用いた補修塗装方法によれば、塗装作業性（ポットライフ）が良好であることから、ヘラ付け作業性等の塗装作業性に優れ、かつ耐水性、付着性等の塗膜物性に優れたパテ層を得ることができる。
【発明を実施するための最良の形態】
【００２６】
本発明のパテ組成物は、特定の多塩基酸成分を特定量含有する不飽和ポリエステル樹脂（Ａ）及び重合性不飽和化合物（Ｂ）を含有するパテ組成物である。不飽和ポリエステル樹脂（Ａ）及び重合性不飽和化合物（Ｂ）は、パテ組成物の主剤成分を構成する。まず、不飽和ポリエステル樹脂（Ａ）について説明する。
【００２７】
＜不飽和ポリエステル樹脂（Ａ）＞
本発明のパテ組成物は、多塩基酸成分として、シス−３−メチル−４−シクロヘキセン−シス，シス−１，２−ジカルボン酸無水物（以下、β−ＰＭＡＡと略記することがある）を、多塩基酸成分の合計モル数に基づいて、１〜８０モル％含有する不飽和ポリエステル樹脂（Ａ）を含有する。
【００２８】
一般的に、不飽和ポリエステル樹脂は、多価アルコールを含む水酸基含有成分と多塩基酸を含む酸成分との脱水縮合反応によって製造することができる。
【００２９】
前記酸成分と水酸基含有成分の配合比率は、酸成分１モルに対して、１．０〜１．２５モルとなるように水酸基含有成分の含有量が調整されることが好ましい。
【００３０】
多塩基酸を含む酸成分は、多塩基酸成分を必須とし、その他に脂肪酸を含むことができる。
【００３１】
本発明の不飽和ポリエステル樹脂（Ａ）は、全多塩基酸成分中にβ−ＰＭＡＡを特定量含有することにより、パテ組成物とした際に、表面乾燥性と塗装作業性に優れるパテ組成物を得ることができる。
【００３２】
シス−３−メチル−４−シクロヘキセン−シス，シス−１，２−ジカルボン酸無水物（融点６３℃）は、３−メチル−Δ４−テトラヒドロ無水フタル酸（別名、前記Δデルタは二重結合を示す記号であり、右肩の数が該二重結合の位置番号を示す。）の４つの立体異性体の中の１つであり、その他の立体異性体としては、トランス−３−メチル−４−シクロヘキセン−シス，シス−１，２−ジカルボン酸無水物（融点４１℃）、シス−３−メチル−４−シクロヘキセン−シス，トランス−１，２−ジカルボン酸無水物（融点１３３℃）及びトランス−３−メチル−４−シクロヘキセン−シス，トランス−１，２−ジカルボ
ン酸無水物（融点１２１℃）が知られている（例えば、Journal of the American Chemical Society Vol.72 p.1678-1681 1950.Apr.）。これら４つの立体異性体のうち、シス−
３−メチル−４−シクロヘキセン−シス，シス−１，２−ジカルボン酸無水物を含有するパテ組成物が最も優れた空気硬化性を有する。
【００３３】
シス−３−メチル−４−シクロヘキセン−シス，シス−１，２−ジカルボン酸無水物（β−ＰＭＡＡ）は、下記の化学式で表される。
【００３４】
【化２】
2018135497.tif 000003
【００３５】
従って、不飽和ポリエステル樹脂（Ａ）は、シス−３−メチル−４−シクロヘキセン−シス，シス−１，２−ジカルボン酸無水物（β−ＰＭＡＡ）に由来する下記のテトラヒドロフタル酸単位を有する。なお、下記のテトラヒドロフタル酸単位は、重合性不飽和結合を有する。
【００３６】
【化３】
2018135497.tif 000004
【００３７】
本発明の不飽和ポリエステル樹脂（Ａ）は、前記β−ＰＭＡＡに由来するテトラヒドロフタル酸単位を樹脂骨格中に有するものである。表面乾燥性、塗膜硬度の点から、全構造単位の合計モル数に基づいて、前記β−ＰＭＡＡに由来するテトラヒドロフタル酸単位を１〜３７モル％の範囲内で含有することが好ましく、ポットライフと耐水性及び付着性のバランスの観点から、２〜２８モル％、さらには４〜２４モル％含有することがより好ましい。
【００３８】
シス−３−メチル−４−シクロヘキセン−シス，シス−１，２−ジカルボン酸無水物は、トランス−ピペリレン（ＩＵＰＡＣ名：トランス−１，３−ペンタジエン）と無水マレイン酸とをディールス・アルダー付加反応によって製造することができる。
【００３９】
シス−３−メチル−４−シクロヘキセン−シス，シス−１，２−ジカルボン酸無水物は、市販品の例えばメチルシクロヘキセン−１，２−ジカルボン酸無水物を用いることができ、他の立体異性体や構造異性体を含んでいてもよいが、好ましくは、β−ＰＭＡＡ以外のその他の立体異性体や構造異性体の含有率が５０％未満、さらに２０％未満、特に１５％未満のものを用いることが好ましい。
【００４０】
水酸基含有成分としては、分子内に水酸基を１つ以上有する化合物である。具体的には
、分子内に水酸基を２個以上有する多価アルコール、アリルエーテル基を有するヒドロキシ化合物（ａ１）等があげられる。その他に、分子内に水酸基を１つ以上有する化合物として１価アルコールもあげられる。
【００４１】
多価アルコールとしては、例えば、アルカンポリオール、オキシアルキレンポリオール、ポリオキシアルキレンポリオール、脂環式ポリオール等のポリオールが挙げられる。具体的には、エチレングリコール、ジエチレングリコール、トリエチレングリコール、ポリエチレングリコール、プロピレングリコール、ジプロピレングリコール、ポリプロピレングリコール、２−メチル−１，３−プロパンジオール、１，３−ブタンジオール、ネオペンチルグリコール、水素化ビスフェノールＡ、１，４−ブタンジオール、１，６−ヘキサンジオール、１，９−ノナンジオール、ビスフェノール化合物、ビスフェノールＡ等のビスフェノール化合物とプロピレンオキシド及びエチレンオキシド等のアルキレンオキシドとの付加物、１，２，３，４−テトラヒドロキシブタン、グリセリン、トリメチロールプロパン、１，３−プロパンジオール、１，２−シクロヘキサングリコール、１，３−シクロヘキサングリコール、１，４−シクロヘキサングリコール、１，４−シクロヘキサンジメタノール、パラキシレングリコール、ビシクロヘキシル−４，４’−ジオール、２，６−デカリングリコール、２，７−デカリングリコール、ビスヒドロキシエチルテレフタレート等が挙げられ、これらは１種でまたは２種以上を組合せて使用できる。
【００４２】
不飽和ポリエステル樹脂（Ａ）は、前記多価アルコールに由来する構造単位を、全構造単位の合計モル数に基づいて、５〜６０、好ましくは８〜４７モル％の範囲内含有することができる。
【００４３】
アリルエーテル基を有するヒドロキシ化合物（ａ１）は、１分子中にアリルエーテル基を少なくとも１つ有する化合物あり、例えば、エチレングリコールモノアリルエーテル、ジエチレングリコールモノアリルエーテル、トリエチレングリコールモノアリルエーテル、ポリエチレングリコールモノアリルエーテル、プロピレングリコールモノアリルエーテル、ジプロピレングリコールモノアリルエーテル、トリプロピレングリコールモノアリルエーテル、ポリプロピレングリコールモノアリルエーテル、１，２−ブチレングリコールモノアリルエーテル、１，３−ブチレングリコールモノアリルエーテル、ヘキシレングリコールモノアリルエーテル、オクチレングリコールモノアリルエーテル、トリメチロールプロパンジアリルエーテル、グリセリンジアリルエーテル、ペンタエリスリトールトリアリルエーテル等を挙げることができる。
【００４４】
本発明の不飽和ポリエステル樹脂（Ａ）は、表面乾燥性の向上の点から、アリルエーテル基を有するヒドロキシ化合物（ａ１）を用いることが好ましい。
【００４５】
酸化硬化が進行するアリルエーテル基を有するヒドロキシ化合物（ａ１）を用いることにより、表面乾燥性並びに耐水性等の塗膜物性を向上させることができる。
【００４６】
特に、表面乾燥性及び耐水性向上の点から、中でも、１分子中にアリルエーテル基を２個有するヒドロキシ化合物（ａ１’）を使用することが好ましい。
【００４７】
不飽和ポリエステル樹脂（Ａ）を製造する際、１分子中にアリルエーテル基を２個有するヒドロキシ化合物（ａ１’）を使用する場合には、表面乾燥性並びに耐水性向上の点からその含有量は、全水酸基含有成分中、１〜７０モル％、さらに２〜５０モル％、さらに特に３〜３０モル％の範囲内が好適である。
【００４８】
すなわち、不飽和ポリエステル樹脂（Ａ）は、前記アリルエーテル基を有するヒドロキシ化合物（ａ１）に由来するアリルエーテル単位を、全構造単位の合計モル数に基づいて
、１〜５０モル％、好ましくは２〜４０モル％の範囲内含有することが好適である。
【００４９】
また、上記多価アルコール以外のその他のアルコール成分を使用することもできる。かかるアルコール成分としては、特に限定されず、メチルアルコール、エチルアルコール、プロピルアルコール、ブチルアルコール、２−エチルブタノール、２−エチルヘキサノール、ステアリルアルコール、２−フェノキシエタノール等のモノアルコール；プロピレンオキサイド、ブチレンオキサイド、「カージュラＥ１０Ｐ」（商品名、Ｍｏｍｅｎｔｉｖｅ  Ｓｐｅｃｉａｌｔｙ  Ｃｈｅｍｉｃａｌｓ社製、合成高分岐飽和脂肪酸のグリシジルエステル）等のモノエポキシ化合物と酸を反応させて得られたアルコール化合物等が挙げられる。
【００５０】
本発明の不飽和ポリエステル樹脂を構成する多塩基酸成分は、具体的には１分子中にカルボン酸などの酸基を２個以上有する化合物のことである。
【００５１】
本発明に用いる不飽和ポリエステル樹脂（Ａ）は、前記シス−３−メチル−４−シクロヘキセン−シス，シス−１，２−ジカルボン酸無水物以外にも、他の不飽和又は飽和多塩基酸を併用する。該他の不飽和多塩基酸としては、例えば、マレイン酸、無水マレイン酸、フマル酸、イタコン酸、無水イタコン酸、テトラヒドロフタル酸、無水テトラヒドロフタル酸、メチルテトラヒドロ無水フタル酸、テトラブロモ無水フタル酸、テトラクロロ無水フタル酸、無水ヘット酸、無水ハイミック酸、トランス−３−メチル−４−シクロヘキセン−シス，シス−１，２−ジカルボン酸無水物、シス−３−メチル−４−シクロヘキセン−シス，トランス−１，２−ジカルボン酸無水物、トランス−３−メチル−４−シクロヘキセン−シス，トランス−１，２−ジカルボン酸無水物、４−メチル−Δ４−テトラヒドロ無水フタル酸（３−メチル−Δ４−テトラヒドロ無水フタル酸の構造異性体）等が挙げられ、これらは１種でまたは２種以上を組合せて使用できる。
【００５２】
また、分子内にラジカル重合性の炭素−炭素二重結合を有さない飽和多塩基酸を組合せてもよく、該飽和多塩基酸としては、例えば、フタル酸、無水フタル酸、ハロゲン化無水フタル酸、イソフタル酸、テレフタル酸、ヘキサヒドロフタル酸、ヘキサヒドロ無水フタル酸、ヘキサヒドロテレフタル酸、ヘキサヒドロイソフタル酸、コハク酸、マロン酸、グルタル酸、アジピン酸、セバシン酸、１，１２−ドデカン二酸，２，６−ナフタレンジカルボン酸、２，７−ナフタレンジカルボン酸、２，３−ナフタレンジカルボン酸、２，３−ナフタレンジカルボン酸無水物、４，４’−ビフェニルジカルボン酸、並びにそれらのジアルキルエステル等を挙げることができ、これらは１種でまたは２種以上を組合せて使用することができる。
【００５３】
特に、シス−３−メチル−４−シクロヘキセン−シス，シス−１，２−ジカルボン酸無水物以外の他の多塩基酸を併用する場合に、ラジカル重合性すなわち、塗膜内部の硬化性の点から、フマル酸やマレイン酸が好ましく、さらに特にフマル酸が好ましい。
【００５４】
本発明の不飽和ポリエステル樹脂（Ａ）は、前記シス−３−メチル−４−シクロヘキセン−シス，シス−１，２−ジカルボン酸無水物以外の多塩基酸に由来する構造単位を、８〜４５モル％の範囲内で含有することが好ましく、１７〜４４モル％、さらには２１〜４２モル％含有することがより好ましい。
【００５５】
また、不飽和ポリエステル樹脂（Ａ）は、脂肪酸、ロジン酸等により変性されていてもよい。かかる脂肪酸としては、乾性油脂肪酸および／または半乾性油脂肪酸が好適であり、例えば、魚油脂肪酸、脱水ヒマシ油脂肪酸、サフラワー油脂肪酸、アマニ油脂肪酸、大豆油脂肪酸、ゴマ油脂肪酸、ケシ油脂肪酸、エノ油脂肪酸、麻実油脂肪酸、ブドウ核油脂肪酸、トウモロコシ油脂肪酸、トール油脂肪酸、ヒマワリ油脂肪酸、綿実油脂肪酸、クル
ミ油脂肪酸、ゴム種油脂肪酸、ハイジエン脂肪酸等を挙げることができる。これらは１種でまたは２種以上を組合せて使用できる。不飽和ポリエステル樹脂（Ａ）は、前記脂肪酸、ロジン酸等に由来する構造単位を、全構造単位の合計モル数に基づいて、０〜４０モル％、好ましくは０〜２０モル％の範囲内含有することができる。
【００５６】
不飽和ポリエステル樹脂（Ａ）は、常法によって製造することができ、例えば、前記多価アルコールを含む水酸基含有成分と多塩基酸を含む酸成分とを窒素雰囲気下に縮合反応させることにより得られる。また、水酸基含有成分として、アリルエーテル基を有するヒドロキシ化合物（ａ１）を使用する場合には、予め多価アルコールと混合しても、後から添加して縮合反応させてもよい。水酸基含有成分としてその他のアルコール成分を使用する場合には、予め多価アルコールと混合しても、後から添加して縮合反応させてもよい。酸成分として脂肪酸、ロジン酸等を使用する場合には、予め多塩基酸と混合しても、後から添加して縮合反応（すなわち、不飽和ポリエステル樹脂を変性）させてもよい。また、前記縮合反応を２回以上の多段階に分けて製造しても良い。縮合反応時の加熱温度は、１４０〜２５０℃、好ましくは１６０〜２００℃の範囲内であることがゲル化防止の点から望ましい。
【００５７】
不飽和ポリエステル樹脂の製造において、重縮合触媒、重金属酸化物及び重合禁止剤を使用してもよい。
【００５８】
重縮合触媒として、強プロトン酸、重金属酸化物等を使用することができる。強プロトン酸としては、例えば、硫酸、ベンゼンスルホン酸、パラトルエンスルホン酸等が挙げられる。また、重金属酸化物としては、例えばテトラブチルチタネート、モノブチル錫オキサイド、ジブチル錫オキサイド、三酸化アンチモン、二酸化マンガン等が挙げられる。
【００５９】
重合禁止剤としては、例えば、トリハイドロベンゼン、メチルハイドロキノン、１，４−ナフトキノン、パラベンゾキノン、ハイドロキノン、ベンゾキノン、ハイドロキノンモノメチルエーテル、ｐ−ｔｅｒｔ−ブチルカテコール、２，６−ジ−ｔｅｒｔ−ブチル−４−メチルフェノール等を挙げることができる。
【００６０】
不飽和ポリエステル樹脂（Ａ）の全多塩基酸中、β−ＰＭＡＡの含有率は１〜８０モル％であり、表面乾燥性の点から、５〜６０モル％、さらに１０〜５０モル％の範囲内が好適である。
【００６１】
不飽和ポリエステル樹脂（Ａ）の多塩基酸中、その他の多塩基酸の含有率は２０〜９９モル％であり、ラジカル重合性の点から、４０〜９５モル％、さらに５０〜９０モル％の範囲内が好適である。
【００６２】
上記その他の多塩基酸のうち、不飽和多塩基酸と飽和多塩基酸との含有比率は、表面乾燥性と耐水性の点から、不飽和多塩基酸／飽和多塩基酸＝１００／０〜５０／５０、好ましくは１００／０の範囲内が好適である。
【００６３】
上記不飽和ポリエステル樹脂（Ａ）は、酸基を有するものであることが好ましく、酸価としては、５〜５０ｍｇＫＯＨ／ｇ、さらに１０〜４０ｍｇＫＯＨ／ｇの範囲内であることが、耐水性の向上の観点から好適である。
【００６４】
また、不飽和ポリエステル樹脂（Ａ）の重量平均分子量（Ｍｗ）は、１，０００〜１００，０００、さらに２，０００〜５０，０００の範囲内が好適である。
【００６５】
本発明において、重量平均分子量は、ゲルパーミエーションクロマトグラフィーで測定
し、ポリスチレン換算した値である。ゲルパーミエーションクロマトグラフ装置としては「ＨＬＣ８１２０ＧＰＣ」（東ソー（株）社製、商品名）が使用でき、これに用いるカラムとしては、「ＴＳＫｇｅｌＧ−４０００Ｈ×Ｌ」、「ＴＳＫｇｅｌＧ−３０００Ｈ×Ｌ」、「ＴＳＫｇｅｌＧ−２５００Ｈ×Ｌ」、「ＴＳＫｇｅｌＧ−２０００Ｈ×Ｌ」（いずれも東ソー（株）社製、商品名）の４本を使用することができる。ここでは、移動相としてテトラヒドロフランを用い、測定温度４０℃、流速１ｃｃ／分とし、検出器としてＲＩ屈折計を用いた。
【００６６】
＜重合性不飽和化合物（Ｂ）＞
本発明のパテ組成物は、重合性不飽和化合物（Ｂ）を含有する。
【００６７】
重合性不飽和化合物（Ｂ）は、前記不飽和ポリエステル樹脂（Ａ）以外の化合物であり、分子内に１個以上の重合性不飽和基を有する化合物である。重合性不飽和基とは、ラジカル重合しうる不飽和基を意味する。かかる重合性不飽和基としては、例えば、ビニル基、（メタ）アクリロイル基、（メタ）アリル基等が挙げられる。
【００６８】
重合性不飽和化合物（Ｂ）としては、特に、塗膜硬度の点から環状構造を有する多官能（メタ）アクリレート（ｂ１）を含有することが好適である。
【００６９】
環状構造を有する多官能（メタ）アクリレート（ｂ１）としては、例えば、シクロヘキサンジメタノールジ（メタ）アクリレート、トリシクロデカンジメタノールジ（メタ）アクリレート、また、水素化ビスフェノールＡジ（メタ）アクリレート、水素化ビスフェノールＦジ（メタ）アクリレート、水素化ヘキサフルオロビスフェノールＡジ（メタ）アクリレート、ビス（２−（メタ）アクリロイルオキシ）ヘキサヒドロフタル酸などの脂環構造を有する二官能（メタ）アクリレート、５−エチル−２−（２−ヒドロキシ−１，１−ジメチルエチル）−５−（ヒドロキシメチル）−１，３−ジオキサンジ（メタ）アクリレート、１，４−ジ（メタ）アクリロイルピペラジン、トリス（２−（メタ）アクリロイルオキシアルキル）イソシアヌレートなどの複素環構造を有する多官能（メタ）アクリレート、ビスフェノール骨格、ナフタレン骨格又はビフェニル骨格を有するジエポキシ化合物若しくはジオール化合物から誘導される芳香環を有する二官能（メタ）アクリレート、さらにはこれら多官能（メタ）アクリレートのエチレンオキシド、プロピレンオキシド、カプロラクトンなどの変性物が挙げられる。
【００７０】
本明細書において、「（メタ）アクリレート」は「アクリレートまたはメタクリレート」、「（メタ）アクリル酸」は「アクリル酸又はメタクリル酸」を意味する。
【００７１】
なかでも、塗膜硬度、耐水性及び表面乾燥性の点から、下記一般式（Ｉ）で表されるビスフェノール型（メタ）アクリレート化合物（ｂ１’）
【００７２】
【化４】
2018135497.tif 000005
【００７３】
（式中、Ｒ１はそれぞれ同一又は異なって水素原子又はメチル基を示し、Ｒ２およびＲ３はそれぞれ同一又は異なって水素原子又はメチル基を示し、Ｒ４及びＲ５はそれぞれ同一又は異なってハロゲンで置換されていても良い炭素数１〜４の有機基を示し、ｎ及びｍ
はそれぞれ同一又は異なって１〜１０の平均値を示し、かつ、ｎとｍの平均値の和が２〜１５の範囲内である。）が好適である。
【００７４】
Ｒ１は水素原子又はメチル基を示し、塗膜硬度の点から、好ましくはメチル基である。
【００７５】
Ｒ２およびＲ３はそれぞれ同一又は異なって水素原子又はメチル基を示し、好ましくはメチル基である。
【００７６】
Ｒ４およびＲ５のハロゲンに置換されていても良い炭素数１〜４の有機基としては、炭素数１〜４の低級アルキル基が挙げられ、具体的には、メチル基、エチル基、プロピル基等が挙げられ、好ましくはメチル基である。ハロゲンとしては、フッ素、塩素、臭素、ヨウ素等が挙げられる。
【００７７】
ｎ及びｍはそれぞれ同一又は異なって１〜１０の平均値を示し、前記不飽和ポリエステル樹脂（Ａ）との相溶性と耐水性のバランスの観点から、ｎとｍの平均値の和が２〜１５モル、さらに２．１〜１１．０モル、さらに特に２．２〜５．０モルとなる範囲内が好適である。
【００７８】
環状構造を有する多官能（メタ）アクリレート（ｂ１）としては、市販品を用いることができ、例えば、ＮＫエステル、Ａ−Ｂ１２０６ＰＥ、同ＡＢＥ−３００、同Ａ−ＢＰＥ−４、同Ａ−ＢＰＥ−６、同Ａ−ＢＰＥ−１０、同Ａ−ＢＰＥ−２０、同Ａ−ＢＰＥ−３０、同Ａ−９３００、同Ａ−９３００−１ＣＬ、同Ａ−ＢＰＰ−３、同Ａ−ＤＣＰ、同ＢＰＥ−８０Ｎ、同ＢＰＥ−１００、同ＢＰＥ−２００、同ＢＰＥ−５００、同ＢＰＥ−９００、同ＢＰＥ−１３００Ｎ、同ＤＣＰ、以上、新中村化学工業（株）製）、ファンクリルＦＡ−３２４Ａ、同ＦＡ−３１２Ａ、同ＦＡ−７３１Ａ、同ＦＡ−３２０Ｍ、同ＦＡ−３２１Ｍ（以上、日立化成（株）製）、ＫＡＹＡＲＡＤ（登録商標）Ｒ−７１２、同Ｒ−５５１、同Ｒ−６８４（以上、日本化薬（株）製）、アロニックスＭ−２１１Ｂ（Ａ−ＢＰＥ４）、Ｍ−３１５（以上、東亞合成（株）製）等を挙げることができる。
【００７９】
本発明の含有する重合不飽和化合物（Ｂ）として、環状構造を有する多官能（メタ）アクリレート（ｂ１）を含有させた場合、パテ組成物を塗布した後の塗膜硬度、耐水性及び表面乾燥性の全てを向上させることができる。これは、環状構造を有する化合物が、比較的剛直かつ疎水な骨格であることから、パテ組成物が硬化した際の塗膜を強靭にして、塗膜物性（特に塗膜硬度）を向上させるものと考えられる。また、多官能であることにより、他の成分、特に前記特定不飽和ポリエステル樹脂と重合することができることから、表面乾燥性を損なうことなく塗膜全体の架橋密度を向上させ、塗膜が緻密になることから、塗膜硬度および耐水性を向上させることができる。
【００８０】
また、環状構造を有する多官能（メタ）アクリレート（ｂ１）以外にも、その他の重合性不飽和化合物を含有することができる。重合性不飽和基としては、ラジカル重合しうる不飽和基を意味する。かかる重合性不飽和基としては、例えば、ビニル基、（メタ）アクリロイル基、（メタ）アリル基等が挙げられる。
【００８１】
上記その他の重合性不飽和化合物は、塗布時には組成物の粘度を低くし、塗布作業性を向上させつつ、かつ、膜形成成分ともなりうる反応性希釈剤として作用するものであり、重合性不飽和基を有する化合物である。
【００８２】
その他の重合性不飽和化合物の具体例としては、例えば、ビニルトルエン、ｔ−ブチルスチレン、ジビニルベンゼン等の芳香族ビニル化合物；メチル（メタ）アクリレート、エチル（メタ）アクリレート、プロピル（メタ）アクリレート、ブチル（メタ）アクリレー
ト、２−エチルヘキシル（メタ）アクリレート、イソボルニル（メタ）アクリレート、ノルボルニル（メタ）アクリレート、アダマンチル（メタ）アクリレートなどの１価のアルコールの（メタ）アクリル酸エステル化合物；トリメチロールプロパントリ（メタ）アクリレート、テトラメチロールメタンテトラ（メタ）アクリレート、ジペンタエリスリトール（メタ）アクリレート、１，９−ノナンジオールジ（メタ）アクリレート、２−ブチル−２−エチル−１，３−プロパンジオールジ（メタ）アクリレート、２，２−ビス（４−（３−メタクリロキシ−２−ヒドロキシプロポキシ）−フェニル）プロパン、ジ（メタクリロキシエチル）トリメチルヘキサメチレンジウレタン、２，２−ビス（４−メタクリロキシポリエトキシフェニル）プロパンなどの多価アルコールの（メタ）アクリル酸エステル化合物；２−ヒドロキシエチル（メタ）アクリレート等のヒドロキシアルキル（メタ）アクリレート；ジシクロペンテニルオキシエチルアクリレート、ジシクロペンテニルオキシエチルメタクリレート、ジシクロペンテニルオキシプロピルアクリレート、ジシクロペンテニルオキシプロピルメタクリレート、ジシクロペンテニル（メタ）アクリレート等のジシクロペンテニル基含有重合性不飽和化合物；エチレングリコールジマレエート、プロピレングリコールジイタコネートなど；４−（メタ）アクリロイルオキシメトキシカルボニルフタル酸、４−（メタ）アクリロイルオキシエトキシカルボニルフタル酸などの４−（メタ）アクリロイルオキシ基含有芳香族ポリカルボン酸およびその酸無水物；ジアリルフタレート、ジアリルイソフタレート、トリアリルフタレート等のアリル化合物；エポキシ（メタ）アクリレート、ポリエステル（メタ）アクリレート、ポリジメチルシリコンジ（メタ）アクリレート、ウレタン（メタ）アクリレート等のオリゴマーなどが挙げられ、これらは１種でまたは２種以上を組合せて使用できる。
【００８３】
上記その他の重合性不飽和化合物のうち、ジシクロペンテニル（メタ）アクリレート（ｂ２）及び／又はヒドロキシエチルメタクリレート（ｂ３）を含有することが好ましい。
【００８４】
上記重合性不飽和化合物（Ｂ）の含有量としては、不飽和ポリエステル樹脂（Ａ）１００質量部を基準として１０〜２００質量部、好ましくは４０〜１２０質量部が適している。
【００８５】
重合性不飽和化合物（Ｂ）のうち、（ｂ１）を含有する場合その含有量は、塗膜硬度及び表面乾燥性並びに基材に対する耐水付着性を両立させることができる点から、不飽和ポリエステル樹脂（Ａ）１００質量部に対して４〜８０質量部、さらに１２〜５０質量部が好ましい。
【００８６】
重合性不飽和化合物（Ｂ）のうち、（ｂ２）を含有する場合その含有量は、表面乾燥性と基材に対する耐水付着性を両立させることができる点から、不飽和ポリエステル樹脂（Ａ）１００質量部に対して１０〜１００質量部、さらに１０〜５０質量部が好ましい。
【００８７】
重合性不飽和化合物（Ｂ）のうち、（ｂ３）を含有する場合その含有量は、表面乾燥性と基材に対する耐水付着性を両立させることができる点から、不飽和ポリエステル樹脂（Ａ）１００質量部に対して２０〜１００質量部、さらに３０〜７０質量部が好ましい。
【００８８】
重合性不飽和化合物（Ｂ）のうち、成分（ｂ１）とその他の重合性不飽和化合物とを併用する場合その含有比率は、成分（ｂ１）／その他の重合性不飽和化合物の質量比で９５／５〜５／９５、好ましくは９０／１０〜１０／９０の範囲内が好適である。
【００８９】
さらに、その他の重合性飽和化合物のうち、耐水性の点から前記成分（ｂ２）／（ｂ３）の含有比率は、質量比で９５／５〜５／９５、好ましくは９０／１０〜１０／９０の範囲内が好適である。
【００９０】
＜脱水剤（Ｃ）＞
本発明のパテ組成物は、脱水剤（Ｃ）を含有することが好ましい。脱水剤（Ｃ）を含有することによりパテ層の表面乾燥性、耐水性、付着性の経時による低下を抑制し、安定した品質のパテ組成物を得ることができる。本発明を拘束することを望むものではないが、脱水剤（Ｃ）が組成物中の水分量を適度に調整し、パテ層の表面乾燥性、耐水性、付着性の経時による低下を抑制し、安定した品質のパテ組成物を得ることができると考えられる。
【００９１】
上記脱水剤（Ｃ）としては、従来公知の無機系脱水剤及び有機系脱水剤を制限なく使用することができる。
【００９２】
無機系脱水剤の具体例としては、水素化カルシウム、酸化カルシウム（生石灰）、塩化カルシウム、硫酸カルシウム（石膏）等のカルシウム化合物；酸化バリウム等のバリウム化合物；硫酸マグネシウムなどのマグネシウム化合物；硫酸ナトリウム、炭酸ナトリウムなどのナトリウム化合物；硫酸銅などの銅化合物；シリカゲルなどの無機珪素化合物；酸化アルミニウム（水硬性アルミナ、水素化アルミニウムリチウム、非結晶性シリカアルミナ、結晶性アルミノ珪酸塩（モレキュラーシーブ）などのアルミニウム化合物等を挙げることができる。
【００９３】
有機系脱水剤の具体例としては、オルソ蟻酸トリメチル、オルソ蟻酸トリエチル、オルソ蟻酸トリブチル等のオルソ蟻酸アルキル；オルソ酢酸トリメチル、オルソ酢酸トリエチル、オルソ酢酸トリブチル等のオルソ酢酸アルキル；またはオルソほう酸トリメチル、オルソほう酸トリエチル、オルソほう酸トリブチル等のオルソほう酸アルキル；ビニルトリメトキシシラン、ビニルトリエトキシシラン等のビニルシラン；テトラメトキシシラン、テトラエトキシシラン、メチルトリメトキシシラン等のアルコキシシラン化合物；ベンゼンスルフォニルイソシアネート、トシルイソシアネート、フェニルイソシアネート、ｐ−クロロフェニルイソシアネート等のモノイソシアネート化合物、ヘキサメチレンジイソシアネート、トリメチルヘキサメチレンジイソシアネート、ダイマー酸ジイソシアネート、リジンジイソシアネート等の脂肪族ジイソシアネート化合物；水素添加キシリレンジイソシアネート、シクロヘキシレンジイソシアネート、イソホロンジイソシアネート等の脂環式ジイソシアネート化合物；トリレンジイソシアネート、フェニレンジイソシアネート、４，４'−ジフェニルメタンジイソシアネート、キシリレンジイソシアネート、テトラメ
チルキシリレンジイソシアネート、ナフタレンジイソシアネート等の芳香族ジイソシアネート化合物；２−イソシアナトエチル−２，６−ジイソシアナトカプロエート、３−イソシアナトメチル−１，６−ヘキサメチレンジイソシアネート、４−イソシアナトメチル−１，８−オクタメチレンジイソシアネート（通称、トリアミノノナントリイソシアネート）等の３価以上の有機ポリイソシアネート化合物；これらのポリイソシアネート化合物の２量体又は３量体；これらのポリイソシアネート化合物と多価アルコール、低分子量ポリエステル樹脂又は水とをイソシアネート基過剰の条件でウレタン化反応させてなるプレポリマー等；無水酢酸等の脂肪族酸無水物、無水安息香酸等の芳香族酸無水物；Ｎ，Ｎ’−ジシクロヘキシルカルボジイミド、１−エチル−３（３−ジメチルアミノプロピル）カルボジイミド塩酸塩等のカルボジイミド化合物等を挙げることができる。以上に述べた例示物は１種で又は２種以上組み合わせて使用することができる。
【００９４】
本発明においては、上記脱水剤（Ｃ）としては組成物から水を除去する原理として、脱水剤と水が反応することによって水を除去する水反応性脱水剤、脱水剤と水が水和物を形成して水を除去する水和物生成性の脱水剤、脱水剤が水を吸着することによって水を除去する水吸着型脱水剤のいずれであってもよいが、特に水反応性脱水剤及び／又は水吸着型脱水剤が好ましい。
【００９５】
上記のうち水吸着型の脱水剤としては、例えば、シリカ、非結晶性シリカアルミナ、結晶性アルミノ珪酸塩を挙げることができる。
【００９６】
上記のうち水反応性脱水剤としては、前述のモノイソシアネート化合物やポリイソシアネート化合物等のイソシアネート化合物を挙げることができる。
【００９７】
上記脱水剤（Ｃ）は、不飽和ポリエステル樹脂（Ａ）及び重合性不飽和化合物（Ｂ）の合計質量１００質量部を基準にして０．１〜５０質量部、好ましくは２〜３０質量部の範囲内であることが好ましい。
【００９８】
＜多価金属化合物（Ｄ）＞
本発明のパテ組成物は、多価金属化合物（Ｄ）を含有することが適している。多価金属化合物を含むことによって、耐水性、付着性に優れたパテ層を形成する効果がある。多価金属化合物とは、２価以上（１価以外）の多価金属を含有する化合物を意味する。
【００９９】
多価金属化合物（Ｄ）としては、マグネシウム、カルシウム、ストロンチウム、バリウム等の元素周期表２族元素；チタン、ジルコニウム等の元素周期表４族元素；クロム、モリブデン等の元素周期表６族元素；マンガン等の元素周期表７族元素；鉄、ルテニウム等の元素周期表８族元素；コバルト、ロジウム等の元素周期表９族元素；ニッケル、パラジウム等の元素周期表１０族元素；銅、金等の元素周期表１１族元素；亜鉛、カドミウム等の元素周期表１２族元素、アルミニウム等の元素周期表１３族元素；セレン等の元素周期表１６族元素等の金属元素を含有する多価金属の水酸化物、酸化物、炭酸塩等を挙げることができる。
【０１００】
具体的には、酸化亜鉛、酸化カルシウム、酸化マグネシウム、酸化アルミニウム、酸化鉄、酸化銅等の金属酸化物；炭酸マグネシウム、炭酸カルシウム、炭酸亜鉛等の金属炭酸塩；水酸化カルシウム、水酸化亜鉛、水酸化アルミニウム、水酸化マグネシウム等の金属水酸化物等を挙げることができる。
【０１０１】
本発明では、多価金属化合物として、元素周期表２族元素、特にマグネシウムを含有する化合物が好適である。
【０１０２】
かかる多価金属化合物を含有する場合、その含有量は、不飽和ポリエステル樹脂（Ａ）及び重合性不飽和化合物（Ｂ）の合計質量１００質量部を基準として３〜５０質量部、好ましくは５〜３０質量部であることが適している。
【０１０３】
本発明のパテ組成物は、硬化速度を調整するために硬化促進剤や重合禁止剤を含有してもよい。
【０１０４】
＜硬化促進剤＞
硬化促進剤を含有することにより、さらに硬化性を向上させることができる場合がある。硬化促進剤としては、特に制限なく従来公知のものが使用できるが、特に、硬化性、乾燥性の観点から芳香族アミンが好ましい。具体的には、アニリン、Ｎ，Ｎ−ジメチルアニリン、Ｎ，Ｎ−ジエチルアニリン、ｐ−トルイジン、Ｎ，Ｎ−ジメチル−ｐ−トルイジン、Ｎ，Ｎ−ビス（２−ヒドロキシエチル）−ｐ−トルイジン、４−（Ｎ，Ｎ−ジメチルアミノ）ベンズアルデヒド、４−［Ｎ，Ｎ−ビス（２-ヒドロキシエチル）アミノ］ベンズ
アルデヒド、４−（Ｎ−メチル−Ｎ−ヒドロキシエチルアミノ）ベンズアルデヒド、Ｎ，Ｎ−ビス（２−ヒドロキシプロピル）−ｐ−トルイジン、Ｎ−エチル−ｍ−トルイジン、ｍ−トルイジン、ピリジン、フェニルモルホリン、ピペリジン、Ｎ，Ｎ−ビス（ヒドロキシエチル）アニリン、ジエタノールアニリン等のＮ，Ｎ−置換アニリン、Ｎ，Ｎ−置換−
ｐ−トルイジン、４−（Ｎ，Ｎ−置換アミノ）ベンズアルデヒドや、４−ジメチルアミノ安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、３−ジメチルアミノ安息香酸、３−ジメチルアミノ安息香酸エチル、３−ジメチルアミノ安息香酸（ｎ−ブトキシ）エチル、３−ジメチルアミノ安息香酸イソアミル、３−ジメチルアミノ安息香酸２−エチルヘキシル、２−ジメチルアミノ安息香酸、２−ジメチルアミノ安息香酸エチル、２−ジメチルアミノ安息香酸（ｎ−ブトキシ）エチル、２−ジメチルアミノ安息香酸イソアミル、２−ジメチルアミノ安息香酸２−エチルヘキシル等のジメチルアミノ基含有安息香酸等が挙げられ、これらは１種でまたは２種以上を組合せて使用できる。
【０１０５】
さらにパテ組成物上に塗装した上塗り塗膜の黄変が少ないことから、かかる芳香族アミンの中でも、ジメチルアミノ基を有する化合物が好適である。これらの中でも４−ジメチルアミノ安息香酸、３−ジメチルアミノ安息香酸が特に適している。
【０１０６】
芳香族アミンを含有する場合、その含有量は、前記不飽和ポリエステル樹脂（Ａ）１００質量部に対して０．０１〜２．０質量部、好ましくは０．０５〜１．５質量部の範囲内であることが、ポットライフ（ゲル化時間）、形成塗膜の空気乾燥性や研磨性、上塗り塗膜の耐熱黄変性などの観点から望ましい。
【０１０７】
上記芳香族アミン以外の他の硬化促進剤としては、例えば、ナフテン酸コバルト、ナフテン酸銅、ナフテン酸バリウム、オクチル酸コバルト、オクチル酸マンガン、オクチル酸亜鉛、オクチル酸バナジウム等の金属ドライヤー；上記に例示した芳香族アミン以外のトリエタノールアミン、ジエチレントリアミンなどの脂肪族アミン、３級アミン類、４級アンモニウム塩が挙げられ、これらは１種でまたは２種以上を組合せて使用できる。上記芳香族アミン以外の他の硬化促進剤を使用する場合、その量は不飽和ポリエステル樹脂（Ａ）１００質量部に対して０．０１〜５質量部の範囲が適している。
【０１０８】
重合禁止剤としては、例えば、前記不飽和ポリエステル樹脂（Ａ）の重合禁止剤の項で述べたものを好適に使用することができる。
【０１０９】
＜着色顔料＞
本発明のパテ組成物は、着色顔料を含有してもよい。着色顔料としては、例えば、チタン白、ベンガラ、カーボンブラック、鉄黒、亜鉛華等の無機顔料；モリブデンレッド、プルシアンブルー、コバルトブルー、アゾ系顔料、フタロシアニン系顔料、キナクリドン系顔料、イソインドリン系顔料、スレン系顔料、ペリレン系顔料、ジオキサジン系顔料、ジケトピロロピロール系顔料等の有機顔料が挙げられる。これら着色顔料成分は、１種で又は２種以上組合せて使用できる。
【０１１０】
上記着色顔料は、比較的少量の使用で着色できかつ、パテ用途での研磨作業性や仕上り性の面から、無機顔料が好ましく、チタン白を含むことが好ましい。
【０１１１】
上記着色顔料を使用する場合、その含有量は、所望の意匠を得られる範囲であれば特に限定されないが、不飽和ポリエステル樹脂（Ａ）及び重合性不飽和化合物（Ｂ）の合計質量１００質量部に対して、例えば１〜１００質量部、好ましくは１〜５０質量部の範囲内が適している。
【０１１２】
＜体質顔料＞
本発明のパテ組成物は、体質顔料を含有してもよい。
【０１１３】
前記体質顔料としては、例えば、タルク、マイカ、硫酸バリウム、カオリン、炭酸カルシウム、クレー、シリカ、石英、ガラスなどが挙げられる。さらにガラスバルーン、プラスチックバルーンなどの中空粒子も含むことができる。これら体質顔料成分は、１種で又は２種以上組合せて使用できる。上記体質顔料は、パテ用途での研磨作業性や仕上り性やコストの点から、タルク、硫酸バリウム、カオリン、クレー、シリカ、炭酸カルシウムから選ばれる少なくとも１種が好ましく、特にタルクが含まれることが好ましい。
上記体質顔料を使用する場合その含有量は、パテ用途での研磨作業性や仕上り性の面から、不飽和ポリエステル樹脂（Ａ）及び重合性不飽和化合物（Ｂ）の合計質量１００質量部に対して１〜３００質量部、さらに７０〜２５０質量部の範囲内が好適である。
【０１１４】
＜防錆剤＞
本発明のパテ組成物は、防錆剤を含有してもよい。
【０１１５】
防錆剤としては、例えば、リン酸亜鉛、リン酸カルシウム、亜リン酸亜鉛、亜リン酸カリウム、亜リン酸カルシウム等のリン酸塩系；トリポリリン酸二水素アルミニウム等のポリリン酸塩系；モリブデン酸亜鉛、モリブデン酸カルシウム等のモリブデン酸塩系、リンモリブデン酸アルミニウム等のリンモリブデン酸塩系；ホウ酸塩系；メタホウ酸バリウム等のメタホウ酸塩系；シアナミド亜鉛カルシウム系；カルシウム、亜鉛、コバルト、鉛、ストロンチウム、バリウム等のカチオンを多孔質シリカ粒子に結合させた変性シリカ、カチオンをイオン交換によって結合させたイオン交換シリカ；ピロリン酸アルミニウム系；酸化亜鉛などの防錆顔料や、さらに１−（ベンゾチアゾール−２−イルチオ）コハク酸、（２−ベンゾチアゾール−２−イルチオ）コハク酸ジ−（Ｃ１２〜１４アルキル）アンモニウム塩などのベンゾチアゾール系化合物；４−メチル−γオキソ−ベンゼンブタン酸とＮ−エチルモルホリンとの付加反応物、４−メチル−γオキソ−ベンゼンブタン酸とジルコニウムとの付加反応物などのケトカルボン酸系などの有機防錆剤が挙げられ、これらは１種でまたは２種以上を組合せて使用できる。
【０１１６】
防錆剤を含有する場合、その含有量は、パテ層の研磨作業性や仕上り性、硬化性や乾燥性、ヘラ付け性、耐熱黄変性等の観点から、不飽和ポリエステル樹脂（Ａ）及び重合性不飽和化合物（Ｂ）の合計質量１００質量部に対して、３〜５０質量部、好ましくは５〜４５質量部の範囲であるのがよい。
【０１１７】
＜その他＞
本発明のパテ組成物には、例えば、有機溶剤、紫外線安定剤、紫外線吸収剤、低収縮剤、酸化防止剤、皮張り防止剤、可塑剤、骨材、難燃剤、安定剤、強化材、減粘剤等の粘度調節剤、顔料分散剤、改質用樹脂、チキソ剤、チキソ助剤、消泡剤、レベリング剤、シランカップリング剤、アルデヒド捕捉剤等を含有していてもよい。
【０１１８】
本発明のパテ組成物は、有機溶剤を実質的に配合しなくても、ヘラ付け作業性が良好で、諸物性に優れるパテ層を与えることができるが、粘度調整の点から、酢酸エチル、酢酸ブチル、アセトン、メチルエチルケトン、メタノール、エタノール、プロパノール、ブタノール、トルエン、キシレン等の有機溶剤を含有してもよい。
【０１１９】
以上の述べた主剤の粘度は、パテ組成物の使用目的に応じて適宜調整できるが、厚塗り性、ヘラ付け性、表面仕上がり性の点から一般に、１００〜２，０００Ｐａ・ｓｅｃ、好ましくは２００〜１，３００Ｐａ・ｓｅｃの範囲内にあることが適している。
【０１２０】
本明細書において上記パテ組成物の粘度は、Ｂ型粘度計「ＶＩＳＣＯＭＥＴＥＲＴＶ−２２」（商品名、東機産業社製）にて試料の温度を２５℃に調整し、Ｎｏ．７ロータ、回転速度２ｒｐｍで測定したものである。
【０１２１】
本発明のパテ組成物は、上記不飽和ポリエステル樹脂（Ａ）及び重合性不飽和化合物（Ｂ）を必須として含む成分を主剤成分とし、有機過酸化物を含む成分を硬化剤成分とする多成分系である。
【０１２２】
本発明のパテ組成物は、主剤成分及び硬化剤成分からなる２成分系であってもよい。この場合、パテ組成物が必要に応じて脱水剤（Ｃ）、多価金属化合物（Ｄ）、硬化促進剤、着色顔料、体質顔料、重合禁止剤等を含有する場合には、それらを主剤成分に含ませることができる。
【０１２３】
本発明のパテ組成物は、主剤成分、硬化剤成分、並びに、脱水剤（Ｃ）、多価金属化合物（Ｄ）、硬化促進剤、着色顔料、体質顔料、重合禁止剤等を別成分として含有する、３成分以上からなる多成分系であってもよい。例えば、脱水剤（Ｃ）として、水反応性脱水剤を含有する場合には、前記主剤、架橋剤のどちらに配合しても良いが、貯蔵安定性及び塗装作業性の観点から、使用直前に前記主剤、硬化剤及び脱水剤を混合して使用する三成分系であることが好適である。
【０１２４】
上記有機過酸化物としては、具体的には、ジアシルパーオキサイド系、パーオキシエステル系、ハイドロパーオキサイド系、ジアルキルパーオキサイド系、ケトンパーオキサイド系、パーオキシケタール系、アルキルパーエステル系、パーカーボネート系等の従来公知のものを使用することができ、これらは１種で又は２種以上を用いてもよい。
【０１２５】
上記有機過酸化物の含有量は、特に制限されるものではなく、塗装環境や塗膜物性に応じて適宜調整可能であるが、不飽和ポリエステル樹脂（Ａ）及び重合性不飽和化合物（Ｂ）の合計質量１００質量部に対して、０．１〜６質量部の範囲内が好適である。
【０１２６】
以上の通り得られるパテ組成物はスチレンを含まなくても表面乾燥性、内部硬化性に優れたパテ層が得られ、ノンスチレン型として供することができる。
【０１２７】
＜補修塗装方法＞
本発明のパテ組成物が適用される基材面としては、特に制限なく、鉄、亜鉛、アルミニウム、真鍮、銅、ブリキ、ステンレス鋼、亜鉛メッキ鋼、亜鉛合金（Ｚｎ−Ａｌ、Ｚｎ−Ｎｉ、Ｚｎ−Ｆｅ等）メッキ鋼等の金属素材面やその化学処理面、各種プラスチック素材など、また、これらに塗装された塗装体等が挙げられる。
【０１２８】
本発明のパテ組成物は自動車等の車両等の塗装体の補修塗装に有用である。
【０１２９】
補修塗装方法としては、該塗装体の（１）該損傷部にパテ組成物を充填する工程、（２）充填されたパテ組成物を乾燥する工程、（３）乾燥して形成したパテ層を研磨する工程、（４）研磨されたパテ層上に補修用塗料組成物を塗装する工程、を順次行う方法を好適に使用できる。
【０１３０】
工程（１）において、該組成物を充填する方法としては、例えばヘラ等を用いることができる。
【０１３１】
工程（１）のパテ組成物を充填する前に、前記塗装体の損傷部を中心にその周囲までを予めサンディングを行ってもよい。
【０１３２】
工程（２）において、乾燥する方法としては、例えば、常温乾燥または強制乾燥が挙げられ、本乾燥工程により塗膜内部まで硬化することができる。常温乾燥の場合は、具体的
には、常温で５時間以上静置するか、強制乾燥の場合は、４０℃〜１２０℃で５〜６０分間加熱することができる。前記強制乾燥の場合、仕上り性の点から、加熱硬化前に予め２〜３０分間常温でセッティング（静置）することができる。
【０１３３】
工程（３）において、研磨する方法としては、例えば、耐水ペーパーやサンドペーパーなどを用いることができる。
【０１３４】
工程（４）において、前記工程（３）の後の研磨面に、さらに補修用塗料組成物を塗装することができる。
【０１３５】
補修用塗料組成物としては、アクリルラッカー、アクリルメラミン樹脂系塗料、水酸基含有樹脂とポリイソシアネート化合物を含む２液型のウレタン硬化型塗料、酸−エポキシ硬化型塗料、フッ素樹脂系塗料、アルキド樹脂系塗料、アルキドメラミン樹脂系塗料、ポリエステルメラミン樹脂系塗料などの通常使用されている有機溶剤系、水系、粉体等の下塗り塗料、着色ベース塗料、トップクリヤー塗料等特に制限なく使用できる。
【実施例】
【０１３６】
以下、実施例を挙げて本発明をさらに説明する。ここで、『部』および『％』はそれぞれ『質量部』および『質量％』を意味する。
【０１３７】
＜不飽和ポリエステル樹脂組成物の製造＞
（製造例１）
攪拌機、窒素ガス導入管、水分離器、温度計及び還流冷却器を備えた２リットルの四つ口フラスコに、ジエチレングリコール５０３ｇ、トリメチロールプロパンジアリルエーテル１３４ｇ、フマル酸３６５ｇ、シス−３−メチル−４−シクロヘキセン−シス，シス−１，２−ジカルボン酸無水物（β−ＰＭＡＡ）２２４ｇを仕込み、窒素ガスを吹き込みながら加熱を開始した。内温１９０℃にて脱水縮合反応を行い、酸価が２６ｍｇＫＯＨ／ｇになったところでメチルハイドロキノン０．３３ｇを添加し、不飽和ポリエステル樹脂Ｎｏ．１を得た。得られた不飽和ポリエステル樹脂Ｎｏ．１のβ−ＰＭＡＡ含有率、酸価及び重量平均分子量を表１に示した。
（製造例２〜９）
製造例１において、配合を表１に記載の配合にした以外は、製造例１と同様にして、不飽和ポリエステル樹脂Ｎｏ．２〜９を得た。得られた不飽和ポリエステル樹脂のβ−ＰＭＡＡ含有率酸価及び重量平均分子量を表１に示す。
【０１３８】
【表１】
2018135497.tif 000006
【０１３９】
＜パテ組成物の製造＞
（実施例１〜２４及び比較例１〜３）
上記製造例で得られた各不飽和ポリエステル樹脂に、表２に示す配合組成となるように各成分を夫々配合攪拌し、高速混練機で２０分間混合分散して、各主剤成分を得た。各主剤成分に対して、シクロヘキサノンパーオキサイド３０部及びエステル系有機溶剤７０部含む硬化剤成分を２質量％、各々添加し手攪拌で均一に混合しパテ組成物（Ｐ−１）〜（
Ｐ−２７）を得た。
（実施例２５）
上記製造例で得られた不飽和ポリエステル樹脂に、表２のパテ組成物Ｐ−１４に示す配合組成となるように各成分を夫々配合攪拌し、高速混練機で２０分間混合分散して、主剤成分を得た。この主剤成分に対して、シクロヘキサノンパーオキサイド３０部、エステル系有機溶剤７０部含む硬化剤成分を２質量％、デスモジュールＮ３３００（商品名、住化コベストロウレタン株式会社製、ヘキサメチレンジイソシアネートのヌレート体、固形分１００質量％、ＮＣＯ含量２１．８％）を不飽和ポリエステル樹脂及び重合性不飽和化合物の合計固形分を基準に１０部添加し、手攪拌で均一に混合しパテ組成物（Ｐ−２８）を得た。
【０１４０】
＜試験塗板の作成＞
上記で得られた各パテ組成物を基材１面上にヘラで塗布し、ならして２ｍｍ厚に塗布した試験塗板を作成し、表面乾燥性及び塗膜硬度を評価した。
基材１としては、「ＳＰＣＣ−ＳＢ」（日本テストパネル（株）製、商品名、軟鋼板）を用い、この表面を耐水ペーパー＃２４０で軽く研磨し、これを基材面とした。表面乾燥性及び塗膜硬度の評価結果を表２に示す。
【０１４１】
上記で得られたパテ組成物（Ｐ−２８）を基材２面上にヘラで塗布し、ならして２ｍｍ厚に塗布した試験塗板を作成し室温（２０℃）で６時間放置乾燥させた後、該塗面を＃４００耐水ペーパーで軽く研磨し、「レタンＰＧ８０ホワイトベース」（商品名、アクリルポリオール及びポリイソシアネート系上塗り塗料、関西ペイント（株）社製）を乾燥膜厚５０μｍになるようスプレー塗装し、６０℃で３０分間乾燥させてパテ層の上に上塗り塗装を施した塗装板をそれぞれ作成し、後述の没水試験（フクレ評価、付着性）に供した。ボ没水試験後の塗膜全面にフクレが無く、パテ塗膜の剥離が全く認められなかった。
【０１４２】
前記基材２として、亜鉛メッキ鋼板（厚さ０．８ｍｍ）を用い、この表面を耐水ペーパー＃２４０で軽く研磨し、これを基材面とした。
【０１４３】
＜上塗り塗装板の作成＞
上記で得られた各パテ組成物が塗布された試験塗板を室温（２０℃）で６時間放置乾燥させた後、該塗面を＃４００耐水ペーパーで軽く研磨し、「レタンＰＧ８０ホワイトベース」（商品名、アクリルポリオール及びポリイソシアネート系上塗り塗料、関西ペイント（株）社製）を乾燥膜厚５０μｍになるようスプレー塗装し、６０℃で３０分間乾燥させてパテ層の上に上塗り塗装を施した塗装板をそれぞれ作成し、没水試験（フクレ評価、付着性）に供した。結果を表２に示す。
【０１４４】
各パテ組成物の配合組成ならびに、各評価試験の結果を併せて表２に示す。尚、表２記載の不飽和ポリエステル樹脂量は固形分表示である。
【０１４５】
【表２】
2018135497.tif 000007
【０１４６】
表中の「-」は、塗装できなかったため評価できなかったことを示す。
【０１４７】
表中の＊は下記を示す。
【０１４８】
（＊１）エトキシ化ビスフェノールＡジメタクリレート（ＥＯ：２．３モル）：（製品名：ＮＫエステルＢＰＥ−８０Ｎ、平均エトキシ化モル数２．３モル）、新中村化学工業（株）製、下記式で表される化合物
【０１４９】
【化５】
2018135497.tif 000008
【０１５０】
（＊２）エトキシ化ビスフェノールＡジメタクリレート（ＥＯ：１０モル）：（製品名：ＮＫエステルＢＰＥ−５００、平均エトキシ化モル数１０モル）、新中村化学工業（株）製、下記式で表される化合物
【０１５１】
【化６】
2018135497.tif 000009
【０１５２】
（＊３）トリシクロデカンジメタノールジメタクリレート：（製品名：ＮＫエステルＤＣＰ）、新中村化学工業（株）製、下記式で表される化合物
【０１５３】
【化７】
2018135497.tif 000010
【０１５４】
（＊４）ポットライフ（塗装作業性）：
各主剤に硬化剤を均一に混合したパテ組成物を、常温（２０℃）で所定の時間放置した後、再度手攪拌して均一に混合しパテ組成物を基材面上にヘラで塗布した際のノビやヘラ切れ、ヘラさばきなどのヘラ付け作業が困難（不良）となる時間を計測して評価した。
Ｓ：１０分以上放置で、パテ組成物に粘度上昇が見られはじめるが、１０分未満であれば、ヘラ付け作業上全く問題ない、
Ａ：５分以上１０分未満放置で、パテ組成物に粘度上昇が見られはじめるが、ヘラ付け作業上問題ないレベル、
Ｂ：５分未満で、パテ組成物に粘度上昇が見られはじめ、ヘラ付け作業は困難であった。
【０１５５】
（＊５）表面乾燥性：
各試験塗板を常温（２０℃）で所定の時間で放置した後、各試験塗板の表面乾燥性を指触にて調べた。
Ｓ：２０分後、表面にタック無く良好、
Ａ：２５分後、表面にタック無く良好、
Ｂ：３０分後、表面にタック有り。
【０１５６】
（＊６）塗膜硬度：
各試験塗板を常温（２０℃）で１２時間放置した後、ヘルムト・フィッシャー社製ＦＩＳＣＨＥＲＳＣＯＰＥ  ＨＭ２０００Ｓを用いて塗膜硬度を調べた（条件：最大試験力１，０００ｍＮ／２０秒かつ最小試験力０．１００ｍＮ／５秒）。
Ｓ：マルテンス硬度８０以上、
Ａ：マルテンス硬度８０未満６０以上、
Ｂ：マルテンス硬度６０未満。
【０１５７】
（＊７）フクレ：
各上塗り塗装板を４０℃の水に１０日間浸漬した後、水中より取り出し、取り出した塗膜表面のフクレの有無を観察した。
Ａ：塗膜全面にフクレが無い、
Ｂ：塗膜前面に著しいフクレが認められる。
【０１５８】
（＊８）付着性：
各上塗り塗装板を４０℃の水に１０日間浸漬した後、水中より取り出し、各塗装板を中央部より１８０度折り曲げて、折り曲げ部の塗膜状態を観察した。
Ｓ：パテ塗膜の剥離が全く認められない、
Ａ：パテ塗膜が、鋼板−パテ間から極僅かに剥離しているが、実用上問題ないレベル
Ｂ：パテ塗膜が、鋼板−パテ間から著しく剥離している。
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
（Ａ）不飽和ポリエステル樹脂及び（Ｂ）重合性不飽和化合物を含有し、かつ、スチレンを含まないパテ組成物であって、
該不飽和ポリエステル樹脂（Ａ）の全多塩基酸中に、シス−３−メチル−４−シクロヘキセン−シス，シス−１，２−ジカルボン酸無水物を、多塩基酸成分の合計モル数に基づいて、１〜８０モル％含有し、
前記成分（Ｂ）が、その成分の一部として、環状構造を有する多官能（メタ）アクリレート（ｂ１）を含有することを特徴とするパテ組成物。
【請求項２】
前記成分（ｂ１）が、その成分の一部として、下記一般式（Ｉ）で表されるビスフェノール型（メタ）アクリレート化合物（ｂ１’）
【化１】
2018135497.tif 000012
（式中、Ｒ1はそれぞれ同一又は異なって水素原子又はメチル基を示し、Ｒ2およびＲ3はそれぞれ同一又は異なって水素原子又はメチル基を示し、Ｒ4及びＲ5はそれぞれ同一又は異なってハロゲンで置換されていても良い炭素数１〜４の有機基を示し、ｎ及びｍはそれぞれ同一又は異なって１〜１０の平均値を示し、かつ、ｎとｍの平均値の和が２〜１５の範囲内である。）を含有する請求項１に記載のパテ組成物。
【請求項３】
前記成分（ｂ１）を、不飽和ポリエステル樹脂（Ａ）１００質量部に対して４〜８０質量部含有する請求項１又は２に記載のパテ組成物。
【請求項４】
前記重合性不飽和化合物（Ｂ）を、前記不飽和ポリエステル樹脂（Ａ）１００重量部に対して１０〜２００質量部含有する、請求項１〜３のいずれか１項に記載のパテ組成物。
【請求項５】
さらに、脱水剤（Ｃ）を含有する請求項１〜４のいずれか１項に記載のパテ組成物。
【請求項６】
前記脱水剤（Ｃ）が、イソシアネート化合物である請求項５に記載のパテ組成物。
【請求項７】
前記脱水剤（Ｃ）を、前記不飽和ポリエステル樹脂（Ａ）及び前記重合性不飽和化合物（Ｂ）の合計質量１００質量部に対して０．１〜５０質量部含有する、請求項５又は６に記載のパテ組成物。
【請求項８】
さらに、多価金属化合物（Ｄ）を含有する請求項１〜７のいずれか１項に記載のパテ組成物。
【請求項９】
前記多価金属化合物（Ｄ）を、前記不飽和ポリエステル樹脂（Ａ）及び前記重合性不飽和化合物（Ｂ）の合計質量１００質量部に対して３〜５０質量部含有する、請求項８に記載のパテ組成物。
【請求項１０】
多成分系であって、
前記不飽和ポリエステル樹脂（Ａ）及び前記重合性不飽和化合物（Ｂ）を必須成分とする主剤成分と、
有機過酸化物を含む硬化剤成分と
を含む、請求項１〜９のいずれか１項に記載のパテ組成物。
【請求項１１】
塗装体の損傷部に、請求項１〜１０のいずれか１項に記載のパテ組成物を充填する工程（１）、充填されたパテ組成物を乾燥する工程（２）、乾燥して形成したパテ層を研磨する工程（３）、研磨されたパテ層上に補修用塗料組成物を塗装する工程（４）、を順次行う補修塗装方法。
【請求項１２】
前記塗装体の損傷部の基材が、亜鉛メッキ鋼板である、請求項１１に記載の補修塗装方法。
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
（Ａ）不飽和ポリエステル樹脂及び（Ｂ）重合性不飽和化合物を含有し、かつ、スチレンを含まないパテ組成物であって、
該不飽和ポリエステル樹脂（Ａ）の全多塩基酸中に、シス−３−メチル−４−シクロヘキセン−シス，シス−１，２−ジカルボン酸無水物を、多塩基酸成分の合計モル数に基づいて、１〜８０モル％含有し、
前記成分（Ｂ）が、その成分の一部として、環状構造を有する多官能（メタ）アクリレート（ｂ１）を含有し、
前記成分（ｂ１）が、その成分の一部として、下記一般式（Ｉ）で表されるビスフェノール型（メタ）アクリレート化合物（ｂ１’）
【化１】
2018135497.tif 000013
（式中、Ｒ1はそれぞれ同一又は異なって水素原子又はメチル基を示し、Ｒ2およびＲ3はそれぞれ同一又は異なって水素原子又はメチル基を示し、Ｒ4及びＲ5はそれぞれ同一又は異なってハロゲンで置換されていても良い炭素数１〜４の有機基を示し、ｎ及びｍはそれぞれ同一又は異なって１〜１０の平均値を示し、かつ、ｎとｍの平均値の和が２〜１５の範囲内である。）を含有することを特徴とするパテ組成物。
【請求項２】
（Ａ）不飽和ポリエステル樹脂、（Ｂ）重合性不飽和化合物及び脱水剤（Ｃ）を含有し、かつ、スチレンを含まないパテ組成物であって、
該不飽和ポリエステル樹脂（Ａ）の全多塩基酸中に、シス−３−メチル−４−シクロヘキセン−シス，シス−１，２−ジカルボン酸無水物を、多塩基酸成分の合計モル数に基づいて、１〜８０モル％含有することを特徴とするパテ組成物。
【請求項３】
多成分系のスチレンを含まないパテ組成物であって、
前記不飽和ポリエステル樹脂（Ａ）及び前記重合性不飽和化合物（Ｂ）を必須成分とする主剤成分と、
有機過酸化物を含む硬化剤成分と
を含み、
該不飽和ポリエステル樹脂（Ａ）の全多塩基酸中に、シス−３−メチル−４−シクロヘキセン−シス，シス−１，２−ジカルボン酸無水物を、多塩基酸成分の合計モル数に基づいて、１〜８０モル％含有し、
前記成分（Ｂ）が、その成分の一部として、環状構造を有する多官能（メタ）アクリレート（ｂ１）を含有することを特徴とするパテ組成物。
【請求項４】
前記成分（Ｂ）が、その成分の一部として、環状構造を有する多官能（メタ）アクリレート（ｂ１）を含有する請求項２記載のパテ組成物。
【請求項５】
前記成分（ｂ１）が、その成分の一部として、下記一般式（Ｉ）で表されるビスフェノール型（メタ）アクリレート化合物（ｂ１’）
【化２】
2018135497.tif 000014
（式中、Ｒ1はそれぞれ同一又は異なって水素原子又はメチル基を示し、Ｒ2およびＲ3はそれぞれ同一又は異なって水素原子又はメチル基を示し、Ｒ4及びＲ5はそれぞれ同一又は異なってハロゲンで置換されていても良い炭素数１〜４の有機基を示し、ｎ及びｍはそれぞれ同一又は異なって１〜１０の平均値を示し、かつ、ｎとｍの平均値の和が２〜１５の範囲内である。）を含有する請求項３又は４に記載のパテ組成物。
【請求項６】
前記成分（ｂ１）を、不飽和ポリエステル樹脂（Ａ）１００質量部に対して４〜８０質量部含有する請求項１又は３〜５のいずれか１項に記載のパテ組成物。
【請求項７】
前記重合性不飽和化合物（Ｂ）を、前記不飽和ポリエステル樹脂（Ａ）１００重量部に対して１０〜２００質量部含有する、請求項１〜６のいずれか１項に記載のパテ組成物。
【請求項８】
さらに、脱水剤（Ｃ）を含有する請求項１又は３に記載のパテ組成物。
【請求項９】
前記脱水剤（Ｃ）が、イソシアネート化合物である請求項２、４又は８のいずれか１項に記載のパテ組成物。
【請求項１０】
前記脱水剤（Ｃ）を、前記不飽和ポリエステル樹脂（Ａ）及び前記重合性不飽和化合物（Ｂ）の合計質量１００質量部に対して０．１〜５０質量部含有する、請求項２、４、８又は９のいずれか１項に記載のパテ組成物。
【請求項１１】
さらに、多価金属化合物（Ｄ）を含有する請求項１〜１０のいずれか１項に記載のパテ組成物。
【請求項１２】
前記多価金属化合物（Ｄ）を、前記不飽和ポリエステル樹脂（Ａ）及び前記重合性不飽和化合物（Ｂ）の合計質量１００質量部に対して３〜５０質量部含有する、請求項１１に記載のパテ組成物。
【請求項１３】
多成分系であって、
前記不飽和ポリエステル樹脂（Ａ）及び前記重合性不飽和化合物（Ｂ）を必須成分とする主剤成分と、
有機過酸化物を含む硬化剤成分と
を含む、請求項１、２又は４に記載のパテ組成物。
【請求項１４】
塗装体の損傷部に、請求項１〜１３のいずれか１項に記載のパテ組成物を充填する工程（１）、充填されたパテ組成物を乾燥する工程（２）、乾燥して形成したパテ層を研磨する工程（３）、研磨されたパテ層上に補修用塗料組成物を塗装する工程（４）、を順次行う補修塗装方法。
【請求項１５】
前記塗装体の損傷部の基材が、亜鉛メッキ鋼板である、請求項１４に記載の補修塗装方法。